超合金基材と、前記超合金基材の上に重なるカルシア-マグネシア-アルミナ-シリケートCMAS耐性遮熱コーティングTBC層とを備える物品であって、前記CMAS耐性TBC層が、約50wt~約90wtのTBC組成物であって、イットリア安定化ジルコニア、イットリア安定化ハフニア、少なくとも3つの希土類酸化物で安定化されたジルコニア、及び少なくとも3つの希土類酸化物で安定化されたハフニアの中の少なくとも1つを含む前記TBC組成物と、約10wt~約50wtのCMAS耐性組成物であって、アルミナと、シリカと、Sc、Y、La、Ce、Pr、Nd、Pm、Sm、Eu、Gd、Yb、Dy、Ho、Er、Tm、Tb又はLuの中の少なくとも1つの酸化物とを含む前記CMAS耐性組成物とを含む、前記物品。前記TBC組成物が、少なくとも3つの希土類酸化物で安定化されたジルコニアを含み、前記少なくとも3つの希土類酸化物が、イッテルビアと、サマリアと、ルテチア、スカンジア、セリア、ガドリニア、ネオジミア又はユーロピアの中の少なくとも1つとを含む、請求項1に記載の物品。前記TBC組成物が、約2モル~約40モルのイッテルビアと、約0.5モル~約20モルのサマリアと、約0.5モル~約20モルの、ルテチア、スカンジア、セリア、ガドリニア、ネオジミア又はユーロピアの中の少なくとも1つとを含む、請求項2に記載の物品。前記TBC組成物が、約20モル~約40モルのイッテルビアと、約10モル~約20モルのサマリアと、約10モル~約20モルの、ルテチア、スカンジア、セリア、ガドリニア、ネオジミア又はユーロピアの中の少なくとも1つとを含む、請求項3に記載の物品。前記TBC組成物が、約4モル~約10モルのイッテルビアと、約1モル~約5モルのサマリアと、約1モル~約5モルの、ルテチア、スカンジア、セリア、ガドリニア、ネオジミア又はユーロピアの中の少なくとも1つとを含む、請求項3に記載の物品。前記TBC組成物が、約2モル~約5モルのイッテルビアと、約0.5モル~約3モルのサマリアと、約0.5モル~約3モルの、ルテチア、スカンジア、セリア又はネオジミアの中の少なくとも1つとを含む、請求項3に記載の物品。前記TBC組成物が、少なくとも3つの希土類酸化物で安定化されたハフニアを含み、前記少なくとも3つの希土類酸化物が、イッテルビアと、サマリアと、ルテチア、スカンジア、セリア、ガドリニア、ネオジミア又はユーロピアの中の少なくとも1つとを含む、請求項1に記載の物品。前記TBC組成物が、約2モル~約40モルのイッテルビアと、約0.5モル~約20モルのサマリアと、約0.5モル~約20モルの、ルテチア、スカンジア、セリア、ガドリニア、ネオジミア又はユーロピアの中の少なくとも1つとを含む、請求項7に記載の物品。前記TBC組成物が、約20モル~約40モルのイッテルビアと、約10モル~約20モルのサマリアと、約10モル~約20モルの、ルテチア、スカンジア、セリア、ガドリニア、ネオジミア又はユーロピアの中の少なくとも1つとを含む、請求項8に記載の物品。前記TBC組成物が、約4モル~約10モルのイッテルビアと、約1モル~約5モルのサマリアと、約1モル~約5モルの、ルテチア、スカンジア、セリア、ガドリニア、ネオジミア又はユーロピアの中の少なくとも1つとを含む、請求項8に記載の物品。前記TBC組成物が、約2モル~約5モルのイッテルビアと、約0.5モル~約3モルのサマリアと、約0.5モル~約3モルの、ルテチア、スカンジア、セリア又はネオジミアの中の少なくとも1つとを含む、請求項8に記載の物品。前記CMAS耐性TBC層が、酸化タンタル、酸化チタン、ケイ酸ハフニウム、アルカリ酸化物、又はアルカリ土類酸化物の中の少なくとも1つをさらに含む、請求項1から11までのいずれ一項に記載の物品。前記CMAS耐性TBC層が、約0.5ミル~約20ミルの厚さを有する、請求項1から12までのいずれか一項に記載の物品。前記TBC組成物が第1のTBC組成物を含み、超合金基材の上に重なる第2のTBC組成物を含有する層をさらに備え、前記CMAS耐性TBC層が前記TBC組成物を含有する層の上に重なる、請求項1から13までのいずれか一項に記載の物品。前記第2のTBC組成物が、少なくとも3つの希土類酸化物で安定化されたハフニアを含み、前記少なくとも3つの希土類酸化物が、イッテルビアと、サマリアと、ルテチア、スカンジア、セリア、ガドリニア、ネオジミア又はユーロピアの中の少なくとも1つとを含む、請求項14に記載の物品。前記超合金基材の上に重なる結合層をさらに含み、前記第1のTBC組成物を含有する層が、前記結合層の上に重なる、請求項14又は15に記載の物品。前記第2のTBC組成物を含有する層が第1の層を含み、前記CMAS耐性TBC層の上に重なる第3のTBC組成物を含む第2の層をさらに含み、前記第3のTBC組成物が、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含む、請求項14から16までのいずれか一項に記載の物品。第1の層が約0.5ミル~約20ミルの厚さを有し、CMAS耐性TBC層が約0.5ミル~約20ミルの厚さを有し、且つ第2の層が約0.5ミル~約20ミルの厚さを有する、請求項17に記載の物品。超合金基材を覆うカルシア-マグネシア-アルミナ-シリケートCMAS耐性遮熱コーティングTBC層を形成することを含む方法であって、前記CMAS耐性TBC層が、約50wt~約90wtのTBC組成物であって、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含む前記TBC組成物と、約10wt~約50wtのCMAS耐性組成物であって、アルミナと、シリカと、Sc、Y、La、Ce、Pr、Nd、Pm、Sm、Eu、Gd、Yb、Dy、Ho、Er、Tm、Tb又はLuの中の少なくとも1つの酸化物とを含む前記CMAS耐性組成物とを含む、前記方法。前記超合金基材を覆うCMAS耐性TBC層を形成することが、化学蒸着、プラズマ噴霧、物理蒸着、又はスラリー法の中の少なくとも1つを使用して、前記超合金基材を覆うCMAS耐性TBC層を堆積させることを含む、請求項19に記載の方法。前記遮熱コーティングTBC組成物が第1のTBC組成物を含み、更に、超合金基材を覆う第2のTBC組成物を含有する層を形成することを含み、前記第2のTBC組成物は、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含むものであって、前記超合金基材を覆うカルシア-マグネシア-アルミナ-シリケートCMAS耐性TBC層を形成することが、前記第2のTBC組成物を含有する層を覆うCMAS耐性TBC層を形成することを含む、請求項19又は20に記載の方法。CMAS耐性TBC層を覆う第3のTBC組成物を含有する層を形成することをさらに含み、前記第3のTBC組成物が、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含む、請求項21に記載の方法。経済的及び環境的関心、すなわち、効率の向上及び放出の低減に関する要望が、より高い入口温度を有する高度なガスタービンエンジン開発を推進させ続けている。タービン入口温度が上昇し続けているので、温度安定性の向上したTBCが要求されている。一般に、本開示は、少なくとも1種のCMAS耐性TBC層を含む遮熱コーティングTBCを対象とする。CMASは、ガスタービンエンジンの空気の取入れに付随する、シリカ系鉱物塵、砂、火山灰、滑走路屑などの吸込みに由来するカルシア-マグネシア-アルミナ-シリケートの堆積物である。CMAS耐性TBC層は、CMAS耐性組成物と組み合わせたTBC組成物を含むことができる。一部の実施形態において、TBC組成物は、イットリア安定化ジルコニア、イットリア安定化ハフニア、少なくとも3つの希土類酸化物で安定化されたジルコニア、及び少なくとも3つの希土類酸化物で安定化されたハフニアの中の少なくとも1つを含むことができる。CMAS耐性組成物は、アルミナ、シリカ、及び少なくとも1つの希土類酸化物を含むことができる。付加的に又は代わりに、CMAS耐性TBC層は、酸化タンタルTa2O5、二酸化チタンTiO2、ケイ酸ハフニウムHfSiO4、アルカリ酸化物、アルカリ土類酸化物、又はこれらの組合せを含むことができる。一部の実施形態において、TBCは、単一のCMAS耐性TBC層を、単独で又は結合層と組み合わせて含むことができる。他の実施形態において、TBCは、CMAS耐性TBC層に加えて、TBC組成物を含有する層などの少なくとも1つの他の層を含む。TBC組成物を含有する層は、TBCに対してさらなるCMAS耐性を提供しても、或いはしなくてもよい。一部の実施形態において、TBC組成物は、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含む。一部の事例において、TBCは、TBC組成物層とCMAS耐性TBC層とを互い違いにした交互層型構造を含むことができる。例えば、TBCは、第1のTBC組成物を含有する層、CMAS耐性TBC層、及び第2のTBC組成物を含有する層を含むことができる。このような交互層構造は、任意の数の層まで拡張することができ、TBCの外側層は、TBC組成物を含有する層、又はCMAS耐性TBC層を含むことができる。一態様において、本開示は、超合金基材、及び該超合金基材の上に重なるCMAS耐性TBC層を含む物品を対象とする。本開示のこの態様によれば、CMAS耐性TBC層は、約50wt~約90wtのTBC組成物、及び約10wt~約50wtのCMAS耐性組成物を含む。一部の実施形態において、TBC組成物は、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含む。一部の実施形態において、CMAS耐性組成物は、アルミナと、シリカと、Sc、Y、La、Ce、Pr、Nd、Pm、Sm、Eu、Gd、Yb、Dy、Ho、Er、Tm、Tb又はLuの中の少なくとも1つの酸化物とを含む。別の態様において、本開示は、超合金基材、及び該超合金基材の上に重なるTBCを含む物品を対象とする。本開示のこの態様によれば、TBCは、基材の上に重なる第1のTBC組成物を含有する層、及び該第1のTBC組成物を含有する層の上に重なるCMAS耐性TBC層を含む。一部の実施形態において、第1のTBC組成物は、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含む。本開示のこの態様によれば、CMAS耐性TBC層は、第2のTBC組成物及びCMAS耐性組成物を含む。一部の実施形態において、第2のTBC組成物は、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含む。一部の実施形態において、CMAS耐性組成物は、アルミナと、シリカと、Sc、Y、La、Ce、Pr、Nd、Pm、Sm、Eu、Gd、Yb、Dy、Ho、Er、Tm、Tb又はLuの中の少なくとも1つの酸化物とを含む。さらなる態様において、本開示は、超合金基材、該超合金基材の上に重なる複数の第1のTBC組成物を含有する層、及び該超合金基材の上に重なる複数のCMAS耐性TBC層を含む物品を対象とする。本開示のこの態様によれば、第1のTBC組成物は、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含む。一部の実施形態において、複数のCMAS耐性TBC層は、第2のTBC組成物及びCMAS耐性組成物を含む。第2のTBC組成物は、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含むことができる。CMAS耐性組成物は、アルミナと、シリカと、Sc、Y、La、Ce、Pr、Nd、Pm、Sm、Eu、Gd、Yb、Dy、Ho、Er、Tm、Tb又はLuの中の少なくとも1つの酸化物とを含むことができる。さらに、本開示のこの態様によれば、複数のCMAS耐性TBC層のそれぞれの1つは、複数のTBC組成物を含有する層のそれぞれの1つと互い違いになっている。別の態様において、本開示は、超合金基材を覆うCMAS耐性TBC層を形成することを含む方法を対象とする。本開示のこの態様によれば、CMAS耐性層は、約50wt~約90wtのTBC組成物、及び約10wt~約50wtのCMAS耐性組成物を含む。一部の例において、TBC組成物は、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含む。一部の例において、CMAS耐性組成物は、アルミナと、シリカと、Sc、Y、La、Ce、Pr、Nd、Pm、Sm、Eu、Gd、Yb、Dy、Ho、Er、Tm、Tb又はLuの中の少なくとも1つの酸化物とを含む。さらなる態様において、本開示は、超合金基材を覆う第1のTBC組成物を含有する層を形成し、そして、その第1のTBC組成物を含有する層を覆うCMAS耐性TBC層を形成することを含む方法を対象とする。本開示のこの態様によれば、その第1のTBC組成物は、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含む。さらに、本開示のこの態様によれば、CMAS耐性TBC層は、第2のTBC組成物及びCMAS耐性組成物を含む。一部の実施形態において、第2のTBC組成物は、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含む。一部の実施形態において、CMAS耐性組成物は、アルミナと、シリカと、Sc、Y、La、Ce、Pr、Nd、Pm、Sm、Eu、Gd、Yb、Dy、Ho、Er、Tm、Tb又はLuの中の少なくとも1つの酸化物とを含む。1つ又は複数の実施形態の詳細を、添付の図面及び以下の説明中に示す。本開示のその他の特徴、目的及び利点は、該説明及び図面から、並びに特許請求の範囲から明らかであろう。一般に、本開示は、少なくとも1つのCMAS耐性TBC層を含む遮熱コーティングTBCを対象とする。CMASは、ガスタービンエンジンの空気の取込みに付随する、シリカ系鉱物塵、砂、火山灰、滑走路屑などの吸込みに由来するカルシア-マグネシア-アルミナ-シリケートの堆積物である。ガスタービンエンジンの運転費用を低減することを求めて、運転効率例えば、燃料効率を高めることが絶えず求められている。より高温でガスタービンエンジンを運転することは、該エンジンの運転効率を向上させるための1つの手法である。タービン入口温度は高くなり続けているので、ガスタービンエンジンの部品が暴露される温度に耐えることのできる新たな遮断コーティング、例えば、新たなTBCが要求されている。TBCは、多孔性又は円柱状構造として堆積させることができ、それらの構造は、非多孔性TBCに比較して、ストレス耐性を増し、且つTBCの熱伝導率を低減する。しかし、この多孔性TBC構造は、損傷を受けやすい可能性がある。より高いタービン入口温度は、ガスタービンエンジンの空気の取込みに付随するシリカ系鉱物塵、砂、火山灰、滑走路屑などの吸込みによりCMASが形成される場合に、例えば、イットリア安定化ジルコニアを含む多孔性TBCの損傷につながる可能性がある。一部のCMAS堆積物は、約1200°C~約1250°C約2200°F~約2300°Fの融点を有する。高度のガスタービンエンジンは、CMASの融点より高いTBC表面温度で作動し、それゆえ、TBCの表面でCMASが溶融する可能性があり、このことは、CMASが多孔性TBCの細孔中に浸透することを可能にする。TBCで被覆された部品がCMASの融点より低い温度に冷却されると、CMASは固化し、このことはTBCに歪みをもたらし、TBCの有用寿命を短縮する可能性がある。TBCの細孔を溶融CMASで満たすことは、TBCの熱伝導率を増大させる可能性もあり、このことは、TBCの性能に対して有害であり、且つ部品の基材を高められた温度に暴露することになる可能性がある。さらに、TBCがイットリア安定化ジルコニアを含む実施形態において、溶融されたCMASは、イットリア安定化ジルコニアの粒界に沿ってTBCを溶解する可能性があり、且つ溶融の化学現象に応じて、より低いイットリア含有量のジルコニアは、溶融された溶液から沈殿する可能性がある。このより低いイットリア含有量を有するジルコニアは、ジルコニア及びより高含有量のイットリアを含むTBCと比較して、TBCの有効性を減少させる可能性がある。本開示の実施形態によれば、TBCは、TBC組成物をCMAS耐性組成物と組み合わせて含むCMAS耐性TBC層を含むことができる。一部の実施形態において、TBC組成物は、イットリア安定化ジルコニア、イットリア安定化ハフニア、少なくとも3つの希土類酸化物で安定化されたジルコニア、又は少なくとも3つの希土類酸化物で安定化されたハフニアの中の少なくとも1つを含むことができる。CMAS耐性組成物は、アルミナ、シリカ、及び少なくとも1つの希土類酸化物を含むことができる。一部の実施形態において、CMAS耐性TBC層は、さらに、酸化タンタルTa2O5、二酸化チタンTiO2、ケイ酸ハフニウムHfSiO4、アルカリ酸化物、又はアルカリ土類酸化物の中の少なくとも1つを含む。CMAS耐性TBC層は、TBCにCMASの有害効果に対する高められた耐性を提供することができる。一部の実施形態において、CMAS耐性TBC層中の少なくとも1つの成分は、CMASの成分と反応して、固体又は高粘性の反応生成物を形成し、この反応生成物が、溶融CMASによるCMAS耐性TBC層の細孔又は亀裂への浸透を低減、又は実質的に排除する。一部の例において、CMASとCMAS耐性TBC層中の成分との間の反応生成物は、CMAS耐性TBC層の表面上で反応層を形成することができ、該反応層は、溶融CMASによるCMAS耐性TBC層中の細孔又は亀裂への浸透を遅延させるのに役立つ可能性がある。付加的に又は代わりに、CMAS耐性TBC層を、下にある層、例えばTBC組成物を含有する層などの細孔又は亀裂にCMASが浸透することを物理的に抑制又は防止する実質上非多孔性の層として形成することができる。一部の実施形態において、TBCは、CMAS耐性TBC層に加えて、別の層を含むことができる。例えば、TBCは、基材の上に重なるTBC組成物から形成された層、及び該TBC組成物を含有する層の上に重なるCMAS耐性TBC層を含むことができる。別の例として、TBCは、複数のTBC組成物を含有する層と互い違いになっている複数のCMAS耐性TBC層を含むことができる。一部の実施形態において、1つを超える層を含むTBCは、TBCが堆積されている基材に対してTBCが提供する断熱に寄与することができる。例えば、多数の層を含むTBCは、2つの異なる材料例えば、CMAS耐性TBC層及びTBC組成物を含有する層間に界面を有することができ、これらの界面は、単一層のみを含むTBCに比較して低減された熱伝導率に寄与することができる。理論によって拘束されることを望むものではないが、2つの異なる層の間の界面は、層間の界面がフォノン散乱点を提供するので、コーティングの熱伝導率を低下させることができる。したがって、一部の実施形態において、CMAS耐性TBC層は、CMASからの防護を提供し、さらに、CMAS耐性TBC層を含まないコーティングに比較して、TBCの熱伝導率を低下させる。図1は、高温機械システム中で使用される物品10の例の断面図を示す。物品10は、基材12に塗布されたTBC14を含む。TBC14は、基材12の上に重ねた結合層16、及び該結合層16の上に重ねたCMAS耐性TBC層18を含む。基材12は、高温機械システム、例えば、ガスタービンエンジンなどの部品である。一部の実施形態において、基材12は、超合金を含む。超合金から形成される基材12は、Ni、Co、Ni/Feなどをベースにした合金を含むことができる。超合金から形成される基材12は、当技術分野で周知のように、靭性、硬度、温度安定性、腐食耐性、酸化耐性などのその機械的特性を変えるために、その他の添加剤成分を含むことができる。例えば、Martin-Marietta社メリーランド州、BethesdaからMAR-M247の商品名で入手できるもの、Cannon-Muskegon社ミシガン州、MuskegonからCMSX-4及びCMSX-10の商品名で入手できるものなどを含む、任意の有用な超合金を基材12中で利用することができる。図1に示すように、物品10は、基材12上に形成された結合層16を含むことができる。図1には図示しないが、他の実施形態において、物品10は、結合層16を含まなくてもよい。結合層16は、基材12と結合層16の上に重なる層例えば、図1中のCMAS耐性TBC層との間の接着性を改善することができる。結合層16は、基材12と上に重なる層との間の接着性を改善する任意の有用な材料を含むことができる。例えば、基材12が超合金である場合、結合層16は、MCrAlY合金ここで、MはNi、Co又はNiCoである、未改質、又はPt、Cr、Hf、Zr、Y、Si、及びこれらの組合せで改質されたβ-NiAlニッケルアルミニド合金、未改質、又はPt、Cr、Hf、Zr、Y、Si、及びこれらの組合せで改質されたγ-Niγ’-Ni3Alニッケルアルミニド合金などの合金を含むことができる。結合層16の組成及び生じる相構成は、基材12及び結合層16の上に重なる層図1でCMAS耐性TBC層18の化学組成及び相構成を含むいくつかの考察に基づいて選択することができる。例えば、基材12がγ-Niγ’-Ni3Alの相構成を有する超合金を含む場合、結合層16は、超合金基材12の熱膨張係数により良く一致させるためにγ-Niγ’-Ni3Alの相構成を含むことができる。これにより、結合層16と基材12との間の機械的安定性接着性を増大させることができる。一部の実施形態において、物品10は、結合層16を含まない。例えば、一部の実施形態において、CMAS耐性TBC層18は、基材12上に直接的に形成される。物品10は、CMAS耐性TBC層18及び基材12が化学的及び/又は機械的に十分に適合性があるなら、結合層16を含まなくてもよい。例えば、CMAS耐性TBC層18と基材12とが互いに十分強力に接着する実施形態において、物品10は、結合層16を含まなくてもよい。さらに、基材12とCMAS耐性TBC層18との熱膨張係数が十分に類似している実施形態において、物品10は結合層16を含まなくてもよい。このように、CMAS耐性TBC層18を、結合層16上に、又は基材12上に形成することができる。本明細書中で使用する場合、用語~を覆って形成されるは、1番目の層が2番目の層の上に直接的に形成される実施形態、1番目の層が2番目の層の上に、1番目の層と2番目の層との間に1つ又は複数の中間層を伴って、形成される実施形態を包含する。例えば、用語CMAS耐性TBC層18は基材12を覆って形成されるは、次の実施形態:すなわち、CMAS耐性TBC層18が基材12上に直接的に形成される実施形態;CMAS耐性TBC層18が結合層16の上に形成され、その結合層16が基材12上に形成される実施形態;及びCMAS耐性TBC層18が、基材12とCMAS耐性TBC層18との間の別の中間層結合層16に付加した又はその代わりの上に形成される実施形態を包含する。同様に、本明細書中で使用する場合、用語上に重なるは、~を覆って形成されると同様であり、すなわち、2番目の層の上に重る1番目の層は、2番目の層の上に直接形成されていてもよく、或いは2番目の層の上に重なる別の層の上に形成されていてもよい。TBC14は、さらに、結合層16の上に重なるCMAS耐性TBC層18を含む。CMAS耐性TBC層18は、熱防護すなわち、断熱及びCMASの攻撃に対する耐性の中の少なくとも1つを提供することができる。CMAS耐性TBC層18は、一般に、TBC組成物及びCMAS耐性組成物を含む。TBC組成物は、例えば、基材12に対して断熱を提供するように選択された少なくとも1つの材料を含むことができる。一部の実施形態において、TBC組成物は、イットリア及び/又はハフニアを単独で又は少なくとも1つの他の元素又は化合物と組み合わせて含む。例えば、TBC組成物は、イットリア及び/又はハフニアを少なくとも1つの希土類酸化物と組み合わせて含むことができる。適切な希土類酸化物としては、Luルテチウム、Ybイッテルビウム、Tmツリウム、Erエルビウム、Hoホルミウム、Dyジスプロシウム、Tbテルビウム、Gdガドリウム、Euユーロピウム、Smサマリウム、Pmプロメチウム、Ndネオジム、Prプラセオジム、Ceセリウム、Laランタン、Yイットリウム、又はScスカンジウムの酸化物が挙げられる。一部の実施形態において、TBC組成物は、イットリア安定化ジルコニア及び/又はイットリア安定化ハフニアを含む。一部の事例において、イットリアで安定化されたジルコニア又はハフニアは、約7wt~約8wtのイットリアを含むことができ、残りはジルコニア及び/又はハフニアである。一部の実施形態において、TBC組成物は、少なくとも3つの希土類酸化物で安定化されたハフニア及び/又はジルコニアを含む。TBC組成物は、任意の相対量の任意の組合せの希土類酸化物を含むことができる。一部の例において、TBC組成物は、ベース酸化物、主たるドーパント、第1のコドーパント、及び第2のコドーパントを含む。ベース酸化物は、ジルコニア及びハフニアの中の少なくとも1つを含むことができる。主たるドーパントは、第1のコドーパント又は第2のコドーパントのどちらよりもより多い量で存在ししかし、第1のコドーパントと第2のコドーパントとの全量に比べてより多い量とは限らない、イッテルビアを含むことができる。第1のコドーパントは、サマリアsamariaを含むことができ、第2のコドーパントは、ルテチアlutetia、スカンジアscandia、セリアceria、ガドリニアgadolinia、ネオジミアneodymia又はユーロピアeuropiaの中の少なくとも1つを含むことができる。一部の実施形態において、ベース酸化物、主たるドーパント、第1のコドーパント及び第2のコドーパントco-dopantを含むTBC組成物は、望ましくは低い熱伝導率を有することができる。理論によって拘束されることを望むものではないが、ドーパントは、ベース酸化物イオンと比べて、異なるイオン半径又は結晶格子構造を有することができる。このようなドーパントを含めることによって、CMAS耐性TBC層18の結晶構造中に格子欠陥を導入できる。これを考察する目的で、格子欠陥を、2つの部類、点欠陥及びより大きな欠陥に大別することができる。置換型欠陥、格子間欠陥、ボイド欠陥などの点欠陥は、高振動数のフォノンを散乱することができ、一方、約100nmより小さな結晶の粒界などのより大きな欠陥は、より低周波数のフォノンを散乱することができる。どちらの場合も、フォノンの散乱は、CMAS耐性TBC層18の熱伝導率を低下させる。付加的に又は代わりに、一部の実施形態において、CMAS耐性TBC層18中に特定の希土類元素又は希土類元素の組合せを含めることによって、所定の温度でのCMAS耐性TBC層18の焼結度合いを低下させることもできる。例えば、イットリウムよりも大きなイオン半径を有する希土類元素を組み込むことによって、イットリア安定化ジルコニアを含むTBC層に比較して、所定温度での焼結量を低下させることができる。理論によって拘束されることを望むものではないが、所定の温度において、イオン半径が大きいほど、より小さなイオンの拡散係数をもたらすことができる。焼結は、主として、拡散に関連する過程なので、所定の温度において、拡散係数が小さいほど、焼結量は低下する。焼結を最小化する又は除去することによって、物品10の使用寿命を超えて、CMAS耐性TBC層18の熱伝導率の安定性を改善することできる。一部の例では、CMAS耐性TBC層18の熱伝導率を、CMAS耐性TBC層18を多孔性構造として堆積させることによって低下させることができる。CMAS耐性TBC層18の孔隙は、伝熱面積を縮小することによって、及び細孔とCMAS耐性TBC層18を形成する材料との間の大きな屈折率の差異これは、放射による熱移動を低下させることができるを提供することによって、非多孔性TBCに比較して、熱伝導率を低下させる。焼結は、構造の孔隙を縮小し、かくして、CMAS耐性TBC層18の熱伝導率を放射及び伝導の両方を介して増加させることが可能である。したがって、繰り返される熱サイクルにわたってCMAS耐性TBC層18の孔隙を保護することすなわち、焼結を低減することによって、CMAS耐性TBC層18の熱伝導率を、はじめに塗布されたCMAS耐性TBC層18のレベル又はその近傍に維持するのを助けることができる。一部の実施形態において、ベース酸化物、主たるドーパント、第1のコドーパント、及び第2のコドーパントを含むTBC組成物は、準安定正方晶系t’相構成、立方晶系c相構成、t’とcとの相構成の混合、又は化合物の相構成を提供するように選択された組成物を含むことができる。上記のように、主たるドーパントはイッテルビアを含むことができる。一部の例において、主たるドーパントは、イッテルビアから本質的になることができる。本明細書中で使用する場合、~から本質的になるは、列挙された元素単数又は複数又は化合物単数又は複数からなることを意味するが、列挙された元素又は化合物の特性に実質的に影響を及ぼさないような少量で存在する不純物の包含は許容される。例えば、多くの希土類元素の精製は困難であり、それゆえ、ある名前の希土類元素は、少量の他の希土類元素を含む可能性がある。この混合物は、~から本質的になるの文言に包含されると解釈される。一部の例において、TBC組成物は、約2モル~約40モルのイッテルビアを含む。他の例において、TBC組成物は、約2モル~約20モルのイッテルビア、又は約2モル~約10モルのイッテルビアを含む。TBC組成物は第1のコドーパントを含むこともでき、該第1のコドーパントは、サマリアを含むか、サマリアから本質的になる。一部の例において、TBC組成物は、約0.1モル~約20モルのサマリアを含む。他の例において、TBC組成物は、約0.5モル~約10モルのサマリア、又は約0.5モル~約5モルのサマリアを含む。TBC組成物は第2のコドーパントを含むこともでき、該第2のコドーパントは、ルテチア、スカンジア、セリア、ガドリニア、ネオジミア、又はユーロピアの中の少なくとも1つを含むことができる。一部の例において、TBC組成物は、約0.1モル~約20モルの第2のコドーパントを含む。他の例において、TBC組成物は、約0.5モル~約10モルの第2のコドーパント、又は約0.5モル~約5モルの第2のコドーパントを含む。TBC組成物の総合的構成は、所望の相構成を提供するように選択することができる。上述の通り、利用できる相構成としては、準安定な正方晶系、立方晶系、及びRE2O3-ZrO2及び/又はHfO2化合物を含む化合物、例えばRE2Zr2O7及びRE2Hf2O7ここで、REは希土類元素であるが挙げられる。一部の実施形態において、RE2O3-ZrO2及び/又はHfO2化合物の相構成を達成するために、TBC組成物は、約20モル~約40モルの主たるドーパント、約10モル~約20モルの第1のコドーパント、約10モル~約20モルの第2のコドーパント、並びに残りのベース酸化物及び存在するなら任意の不純物を含むことができる。一部の実施形態において、立方晶系相構成を達成するために、TBC組成物は、約4モル~約10モルの主たるドーパント、約1モル~約5モルの第1のコドーパント、約1モル~約5モルの第2のコドーパント、並びに残りのベース酸化物及び存在するなら任意の不純物を含む。一部の実施形態において、準安定正方晶系相構成を達成するために、TBC組成物は、約2モル~約5モルの主たるドーパント、約0.5モル~約3モルの第1のコドーパント、約0.5モル~約3モルの第2のコドーパント、並びに残りのベース酸化物及び存在するなら任意の不純物を含む。上述した通り、CMAS耐性TBC層は、さらに、CMAS耐性組成物を含む。CMAS耐性組成物は、例えば、アルミナ、シリカ、及び少なくとも1つの希土類酸化物を含むことができる。少なくとも1つの希土類酸化物としては、Lu、Yb、Tm、Er、Ho、Dy、Tb、Gd、Eu、Sm、Pm、Nd、Pr、Ce、La、Y又はScの中の少なくとも1つの酸化物が挙げられる。一部の実施形態において、CMAS耐性組成物中に含められる少なくとも1つの希土類酸化物は、TBC組成物中に含められる少なくとも1つの希土類酸化物と同一物でよい。他の実施形態において、TBC組成物は、CMAS耐性組成物中の少なくとも1つの希土類酸化物と異なる少なくとも1つの希土類酸化物を含む。一部の実施形態において、CMAS耐性組成物は、約1モル~約99モルの少なくとも1つの希土類酸化物、並びに約1モル~約99モルのアルミナ及びシリカを含むことができる。他の実施形態において、CMAS耐性組成物は、約10モル~約90モルの少なくとも1つの希土類酸化物、並びに約10モル~約90モルのアルミナ及びシリカを含むことができる。他の実施形態において、CMAS耐性組成物は、約20モル~約80モルの少なくとも1つの希土類酸化物、並びに約20モル~約80モルのアルミナ及びシリカを含むことができる。一部の実施形態において、CMAS耐性組成物は、任意選択で、TiO2、Ta2O5、HfSiO4、アルカリ酸化物、及びアルカリ土類酸化物の中の少なくとも1つを含む。CMAS耐性組成物に付加的成分を添加して、CMAS耐性TBC層18の1つ又は複数の所望される特性を修正することができる。例えば、付加的成分は、CMAS耐性TBC層18のCMASとの反応速度を増減することができ、CMASとCMAS耐性TBC層18との反応による反応生成物の粘度を修正することができ、隣接層、例えば結合層16へのCMAS耐性TBC層18の接着性を増強することができ、CMAS耐性TBC層18などの化学的安定性を増減することができる。CMAS耐性TBC層18は、TBC組成物とCMAS耐性組成物との混合物又は合金を含むことができる。一般に、CMAS耐性TBC層18は、約1wt~約99wtのTBC組成物、及び約1wt~約99wtのCMAS耐性組成物を含むことができる。一部の実施形態において、CMAS耐性TBC層18は、約50wt~約90wtのTBC組成物、及び約10wt~約50wtのCMAS耐性組成物を含む。他の実施形態において、CMAS耐性TBC層18は、約50wt~約70wtのTBC組成物、及び約30wt~約50wtのCMAS耐性組成物を含む。さらに、CMAS耐性TBC層18は、実質的に密な微小構造、多孔性微小構造、又は柱状微小構造を含むことができる。CMAS耐性TBC層18は、例えば、プラズマ噴霧、物理蒸着PVD、化学蒸着CVD、又はスラリー堆積法によって堆積させることができる。CMAS耐性TBC層18を堆積させるのに使用できるPVDの1つが、電子ビーム物理蒸着EB-PVDである。CMAS耐性TBC層18を堆積させるのに使用できるEB-PVDの1つが、指向性蒸着DVDである。DVDでは、エネルギー供給源が、CMAS耐性TBC層18中に堆積させるべき成分を含むターゲット材料の一部を気化させる電子ビームを作り出す。気化した材料は、次いで、遷音速のガス流を使用して基材12に向けられる。このことが、EB-PVDに比べてより大きな堆積効率を可能にし、また、見通し外non-line-of-sight堆積を可能にすることができる。一部の実施形態において、CMAS耐性TBC層18は、柱状微小構造を含み、EB-PVD又はDVDを使用して堆積される。一部の実施形態において、CMAS耐性TBC層18は、プラズマ堆積を使用して堆積させることができる。CMAS耐性TBC層18が多孔性微小構造を含む場合、CMAS耐性TBC層18を形成する材料を、CMAS耐性TBC層18の堆積後に除去されて細孔を形成する犠牲材料、例えばポリエステルと一緒に共堆積させることができる。CMAS耐性TBC層18は、一般には、任意の厚さを有することができる。一部の例において、CMAS耐性TBC層18は、約0.5ミル~約20ミル1ミルは0.001インチに等しいの厚さを含む。上述の通り、一部の例において、CMAS耐性TBC層18中の成分は、層18と接触するCMASと反応して、固体又は高粘性の反応生成物を形成することができる。該反応生成物は、CMASよりも著しく高い例えば、約1200~1250°Cよりも高い溶融温度を有する可能性がある。CMAS耐性TBC層18は、それがCMASと反応するにつれて消費されるので、固体又は高粘性の反応生成物が望ましい。もし、例えば、CMAS耐性TBC層18とCMASとの反応生成物が比較的低粘度の液体であるならば、その低粘度液体は、多孔性又は柱状のCMAS耐性TBC層18の細孔又は亀裂内にさらに浸透することができ、CMAS耐性TBC層18は、まさにこの事態を防ぐように設計される。しかし、反応生成物が固体又は高粘性であるなら、反応層は、CMAS耐性TBC層18の表面上又はその近傍例えば、層18の外表面に近いCMAS耐性TBC層18中の細孔又は亀裂内に生じる可能性があり、このことは、CMASとCMAS耐性TBC層18との反応速度を低下させる可能性がある。すなわち、いったん固体又は高粘性の反応層がCMAS耐性TBC層18の表面上又はその近傍に生じると、任意のさらなる反応は、CMASが反応層を通ってCMAS耐性TBC層18に遭遇するための拡散、又はCMAS耐性TBC層18の成分が反応層を通ってCMASに遭遇するための拡散を必要とするので、CMAS耐性TBC層18とCMASとの反応は減速する可能性がある。いずれの場合においても、いったん固体又は高粘性の反応層がCMAS耐性TBC層18の表面上に形成されると、拡散は最も遅い過程であると予想されるので、CMAS又はCMAS耐性TBC層18のどちらかの成分の拡散が、その反応における律速段階であると予想される。図2は、CMAS耐性TBC層を含むTBCで被覆された別の物品例を説明する断面図である。結合層16の上に形成された単一のCMAS耐性TBC層18を含むTBC14を示す図1とは対照的に、図2で説明される物品20は、多層型TBC24を含む。多層型TBC24は、基材12の上に重なる結合層16、該結合層16の上に重なるTBC組成物を含有する層26、及び該TBC組成物を含有する層26の上に重なるCMAS耐性TBC層28を含む。基材12及び結合層16は、図1について前に説明したと同様の組成物を含むことができる。例えば、基材12は、Ni、Co、Ni/Feなどをベースにした超合金を含むことができ、結合層16は、基材12とTBC組成物を含有する層26との接着性を改善する合金を含むことができる。例として、結合層16は、MCrAlY合金ここで、MはNi、Co又はNiCoである、β-NiAlニッケルアルミニド合金未改質の、又はPt、Cr、Hf、Zr、Y、Si、及びこれらの組合せで改質された、γ-Niγ’-Ni3Alニッケルアルミニド合金未改質の、又はPt、Cr、Hf、Zr、Y、Si、及びこれらの組合せで改質されたなどを含むことができる。図2は、結合層16を含むような多層型TBC24を図示するが、他の実施形態において、多層型TBC24は、結合層16を含まなくてもよく、TBC組成物を含有する層26を基材12上に直接的に形成することができる。多層型TBC24は、TBC組成物を含有する層26及び基材12が化学的及び/又は機械的に十分適合性があるなら、結合層16を含まなくてもよい。例えば、TBC組成物を含有する層26と基材12とが互いに十分強く接着する実施形態において、多層型TBC24は、結合層16を含まなくてもよい。さらに、基材12とTBC組成物を含有する層26との熱膨張係数が十分に類似している実施形態において、多層型TBC24は、ボンディングコート16を含まなくてもよい。多層型TBC24は、さらに、TBC組成物を含有する層26を含む。TBC組成物を含有する層26中のTBC組成物は、例えば、基材12に対して断熱を提供するように選択される少なくとも1つの材料を含むことができる。一部の実施形態において、TBC組成物は、イットリア及び/又はハフニアを、単独で又は少なくとも1つの他の元素又は化合物と組み合わせて含む。例えば、TBC組成物は、イットリア及び/又はハフニアを、少なくとも1つの希土類酸化物と組み合わせて含むことができる。適切な希土類酸化物としては、Lu、Yb、Tm、Er、Ho、Dy、Tb、Gd、Eu、Sm、Pm、Nd、Pr、Ce、La、Y又はScの酸化物が挙げられる。一部の実施形態において、TBC組成物は、イットリア安定化ジルコニア及び/又はイットリア安定化ハフニアを含む。一部の事例において、イットリアで安定化されたジルコニア又はハフニアは、約7wt~約8wtのイットリア、及び残りのジルコニア及び/又はハフニアを含むことができる。一部の実施形態において、TBC組成物は、少なくとも3つの希土類酸化物で安定化されたハフニア及び/又はジルコニアを含む。TBC組成物は、任意の相対量の任意の組合せの希土類酸化物を含むことができる。一部の例において、TBC組成物は、ベース酸化物、主たるドーパント、第1のコドーパント、及び第2のコドーパントを含む。ベース酸化物は、ジルコニア及びハフニアの中の少なくとも1つを含むことができる。主たるドーパントは、第1のコドーパント又は第2のコドーパントのどちらよりもより多い量で存在ししかし、第1のコドーパントと第2のコドーパントとの全量に比べてより多い量とは限らない、イッテルビアを含むことができる。第1のコドーパントは、サマリアを含むことができ、第2のコドーパントは、ルテチア、スカンジア、セリア、ガドリニア、ネオジミア又はユーロピアの中の少なくとも1つを含むことができる。一部の実施形態において、ベース酸化物、主たるドーパント、第1のコドーパント、第2のコドーパントを含むTBC組成物は、望ましくは低い熱伝導率を有することができる。理論によって拘束されることを望むものではないが、ドーパントは、ベース酸化物イオンと異なるイオン半径又は結晶格子構造を有することができる。このようなドーパントを含めることによって、TBC組成物を含有する層26の結晶構造中に格子欠陥を導入することができる。これを考察する目的で、格子欠陥を、2つの部類、点欠陥及びより大きな欠陥に大別することができる。置換型欠陥、格子間欠陥、ボイド欠陥などの点欠陥は、高振動数のフォノンを散乱することができ、一方、約100nmより小さな結晶の粒界などのより大きな欠陥は、より低周波数のフォノンを散乱することができる。どちらの場合も、フォノンの散乱は、TBC組成物を含有する層26の熱伝導率を低下させる。付加的に又は代わりに、一部の実施形態において、TBC組成物を含有する層26中に特定の希土類元素又は希土類元素の組合せを含めることによって、所定の温度でのTBC組成物を含有する層26の焼結度合いを低下させることができる。例えば、イットリウムより大きなイオン半径を有する希土類元素を組み込むことによって、所定の温度においてイットリア安定化ジルコニア含有TBC層に比較して、焼結量を低下させることができる。いずれの理論によって拘束されることを望むものではないが、イオン半径が大きいほど、所定の温度でより低いイオンの拡散係数をもたらすことができる。焼結は、主として、拡散に関連する過程なので、拡散係数が小さいほど、所定温度での焼結量が低下する。焼結を最小化又は除去することによって、物品10の使用寿命を超えて、TBC組成物を含有する層26の熱伝導率の安定性を改善することができる。一部の例では、TBC組成物を含有する層26の熱伝導率を、TBC組成物を含有する層26を多孔性構造として堆積させることによって低下させることができる。TBC組成物を含有する層26の孔隙は、伝熱面積を縮小することによって、及び細孔とTBC組成物を含有する層26を形成する材料との間の大きな屈折率の差異これは、放射による熱移動を低下させることができるを提供することによって、非多孔性TBCに比較して、熱伝導率を低下させる。焼結は、構造の孔隙を縮小し、かくして、TBC組成物を含有する層26の熱伝導率を放射及び伝導の両方を介して増加させる可能性がある。したがって、繰り返される熱サイクルにわたってTBC組成物を含有する層26の孔隙を保護するすなわち、焼結を低減することは、TBC組成物を含有する層26の熱伝導率を、はじめに塗布されたCMAS耐性TBC層18のレベル又はその近傍に維持するのを助ける可能性がある。一部の実施形態において、ベース酸化物、主たるドーパント、第1のコドーパント、及び第2のコドーパントを含むTBC組成物は、準安定正方晶系t’相構成、立方晶系c相構成、t’とcとの相構成の混合、又は化合物の相構成を提供するように選択された組成物を含むことができる。上述した通り、主たるドーパントは、イッテルビアを含むことができる。一部の例において、主たるドーパントは、イッテルビアから本質的になることができる。本明細書中で使用する場合、~から本質的になるは、列挙された元素単数又は複数又は化合物単数又は複数からなることを意味するが、列挙された元素又は化合物の特性に実質的に影響を及ぼさないような少量で存在する不純物の包含は許容される。例えば、多くの希土類元素の精製は困難であり、それゆえ、ある名前の希土類元素は、少量の他の希土類元素を含む可能性がある。この混合物は、~から本質的になるの文言に包含されると解釈される。一部の例において、TBC組成物は、約2モル~約40モルのイッテルビアを含む。他の例において、TBC組成物は、約2モル~約20モルのイッテルビア、又は約2モル~約10モルのイッテルビアを含む。TBC組成物は、また、第1のコドーパントを含むことができ、該第1のコドーパントは、サマリアを含むか、本質的にはサマリアからなることができる。一部の例において、TBC組成物は、約0.1モル~約20モルのサマリアを含む。他の例において、TBC組成物は、約0.5モル~約10モルのサマリア、又は約0.5モル~約5モルのサマリアを含む。TBC組成物は、また、第2のコドーパントを含むことができ、該第2のコドーパントは、ルテチア、スカンジア、セリア、ガドリニア、ネオジミア、又はユーロピアの中の少なくとも1つを含むことができる。一部の例において、TBC組成物は、約0.1モル~約20モルの第2のコドーパントを含む。他の例において、TBC組成物は、約0.5モル~約10モルの第2のコドーパント、又は約0.5モル~約5モルの第2のコドーパントを含む。TBC組成物の総合的な構成は、所望の相構成を提供するように選択することができる。上述した通り、利用できる相構成としては、準安定な正方晶、立方晶系、及びRE2O3-ZrO2及び/又はHfO2化合物を含む化合物、例えばRE2Zr2O7及びRE2Hf2O7ここで、REは希土類元素であるが挙げられる。一部の実施形態において、RE2O3-ZrO2及び/又はHfO2化合物の相構成を達成するために、TBC組成物は、約20モル~約40モルの主たるドーパント、約10モル~約20モルの第1のコドーパント、約10モル~約20モルの第2のコドーパント、並びに残りのベース酸化物及び存在するなら任意の不純物を含むことができる。一部の実施形態において、立方晶系相構成を達成するために、TBC組成物は、約4モル~約10モルの主たるドーパント、約1モル~約5モルの第1のコドーパント、約1モル~約5モルの第2のコドーパント、並びに残りのベース酸化物及び存在するなら任意の不純物を含む。一部の実施形態において、準安定正方晶系相構成を達成するために、TBC組成物は、約2モル~約5モルの主たるドーパント、約0.5モル~約3モルの第1のコドーパント、約0.5モル~約3モルの第2のコドーパント、並びに残りのベース酸化物及び存在するなら任意の不純物を含む。一部の実施形態において、多孔性層として堆積されることに代わって、TBC組成物を含有する層26を、実質的に非多孔性の層、又は柱状微小構造含有層として堆積させることができる。いずれの場合も、TBC組成物を含有する層26を、例えば、プラズマ噴霧、PVD、CVD、又はスラリー堆積法によって堆積させることができる。TBC組成物を含有する層26を堆積させるのに使用できるPVDの1つが、EB-PVDである。TBC組成物を含有する層26を堆積させるのに使用できるEB-PVDの1つが、DVDである。DVDにおいて、エネルギー供給源は、TBC組成物を含有する層26中に堆積させるべき成分を含むターゲット材料の一部を気化させる電子ビームを作り出す。気化した材料は、次いで、遷速のガス流を使用して基材12に向けられる。このことは、EB-PVDに比べてより大きな堆積効率を可能にし、且つ、非直視堆積も可能にできる。一部の実施形態において、TBC組成物を含有する層26は、プラズマ堆積を使用して堆積させることができる。TBC組成物を含有する層26が多孔性微小構造を含む場合、TBC組成物を含有する層26を形成する材料を、TBC組成物を含有する層26の堆積後に除去されて細孔を形成するポリエステルなどの犠牲材料と一緒に共堆積させることができる。TBC組成物を含有する層26は、基材12に対して予定量の防護を提供する任意の厚さに形成することができる。一部の実施形態において、TBC組成物を含有する層26は、約0.5ミル~約20ミルの厚さを有することができる。多層型TBC24は、図2に示す実施形態においてTBC組成物を含有する層26の上に重なるCMAS耐性TBC層28も含む。CMAS耐性TBC層28は、図1に示すCMAS耐性TBC層18に関して説明した組成物及び微小構造のいずれかを含むことができる。例えば、CMAS耐性TBC層28は、TBC組成物とCMAS耐性組成物との混合物又は合金を含むことができる。CMAS耐性TBC層28中のTBC組成物は、本明細書に記載のTBC組成物、例えば、イットリア安定化ジルコニア、イットリア安定化ハフニア、少なくとも3つの希土類酸化物で安定化されたジルコニア、又は少なくとも3つの希土類酸化物で安定化されたハフニアの中のいずれかを含むことができる。CMAS耐性TBC層28中で使用するのに適したTBC組成物の例については、図1で前に説明した。一部の実施形態において、CMAS耐性TBC層28中のTBC組成物は、TBC組成物を含有する層26中のTBC組成物と実質的に同様であってよい。他の実施形態において、CMAS耐性TBC層28中のTBC組成物は、TBC組成物を含有する層26中のTBC組成物と異なっていてもよい。CMAS耐性TBC層28は、また、CMAS耐性組成物を含む。図1のCMAS耐性TBC層18に関して上述の通り、CMAS耐性組成物は、アルミナ、シリカ、及び少なくとも1つの希土類酸化物を含むことができる。一部の実施形態において、CMAS耐性組成物は、約1モル~約99モルの少なくとも1つの希土類酸化物、並びに約1モル~約99モルのアルミナ及びシリカを含むことができる。他の実施形態において、CMAS耐性組成物は、約10モル~約90モルの少なくとも1つの希土類酸化物、並びに約10モル~約90モルのアルミナ及びシリカを含むことができる。他の実施形態において、CMAS耐性組成物は、約20モル~約80モルの少なくとも1つの希土類酸化物、並びに約20モル~約80モルのアルミナ及びシリカを含むことができる。任意選択で、CMAS耐性組成物は、さらに、添加物、例えば、TiO2、Ta2O5、HfSiO4、アルカリ酸化物、又はアルカリ土類酸化物の中の少なくとも1つを含むことができる。一部の実施形態において、添加剤をCMAS耐性TBC層28に添加して、CMAS耐性TBC層28の1つ又は複数の特性を修正することができる。図1のCMAS耐性TBC層18に関して上述の通り、CMAS耐性TBC層28は、TBC組成物とCMAS耐性組成物との混合物又は合金を含むことができる。例えば、CMAS耐性TBC層28は、約1wt~約99wtのTBC組成物及び約1wt~約99wtのCMAS耐性組成物を含むことができる。一部の実施形態において、CMAS耐性TBC層28は、約50wt~約90wtのTBC組成物及び約10wt~約50wtのCMAS耐性組成物を含む。他の実施形態において、CMAS耐性TBC層28は、約50wt~約70wtのTBC組成物及び約30wt~約50wtのCMAS耐性組成物を含む。CMAS耐性TBC層28は、実質的に密な微小構造、多孔性微小構造、又は柱状微小構造を含むことができる。CMAS耐性TBC層28は、例えば、プラズマ噴霧、PVD、CVD、又はスラリー堆積法によって堆積させることができる。CMAS耐性TBC層28を堆積させるのに使用できるPVDの1つが、EB-PVDである。CMAS耐性TBC層28を堆積させるのに使用できるEB-PVDの1つが、DVDである。CMAS耐性TBC層28は、層28が基材12に対して予定の防護を提供する任意の適する厚さに形成することができる。一部の実施形態において、CMAS耐性TBC層28は、約0.5ミル~約20ミルの厚さに形成することができる。一部の実施形態において、多層型TBC24は、層26と同様のTBC組成物の単一層に比べて基材12に対してより大きな熱防護を提供することができる。例えば、多層型TBC24は、異なる組成物を含む2つの層CMAS耐性TBC層26及びTBC組成物を含有する層24の間に界面を含む。理論によって拘束されることを望むものではないが、異なる組成を有する2つの層間の界面は、層間の界面がフォノンの散乱点を提供するので、多層型TBC20の熱伝導率を、同様の組成を有する単一層型TBCに比較して低下させることができる。フォノンの散乱点は、全体として考えて、多層型TBC20の有効熱伝導率を低下させる。さらに、上述の通り、CMAS耐性TBC層28中の成分は、層28と接触して固体又は高粘性の反応生成物を形成するCMASと反応することができる。反応生成物は、CMASに比べて著しく高い融点例えば、約1200~1250°Cより高いを有する可能性がある。CMAS耐性TBC層28は、それがCMASと反応するにつれて消費されるので、固体又は高粘性の反応生成物が望ましい。例えば、CMAS耐性TBC層28とCMASとの反応生成物が、比較的低粘度の液体であるなら、該低粘度液体は、CMAS耐性TBC層28が消費されるにつれて、多孔性又は柱状の層26の細孔又は亀裂に浸透することができ、CMAS耐性TBC層28は、まさにこの事態を防ぐように設計される。しかし、反応生成物が固体又は高粘性であるなら、反応層は、CMAS耐性TBC層28の表面上又はその近傍例えば、層28の外表面に近いCMAS耐性TBC層28中の細孔又は亀裂内に生じる可能性があり、これは、CMASとCMAS耐性TBC層28との反応速度を低下させることができる。すなわち、いったん固体又は高粘性の反応層がCMAS耐性TBC層28の表面上又はその近傍に生じると、任意のさらなる反応は、CMASが反応層を通ってCMAS耐性TBC層28に遭遇するための拡散、又はCMAS耐性TBC層18の成分が反応層を通ってCMASに遭遇するための拡散を必要とするので、CMAS耐性TBC層28とCMASとの反応は減速する可能性がある。いずれの場合においても、いったん固体又は高粘性の反応層がCMAS耐性TBC層28の表面上に形成されると、拡散は最も遅い過程であると予想されるので、CMAS又はCMAS耐性TBC層28のどちらかの成分の拡散が、反応における律速段階であると予想される。この方式で、CMAS耐性TBC層28は、多層型TBC24に対してCMAS耐性を提供することができる。図3、4及び5に示すように、一部の実施形態において、TBCは、さらなる層を含むことができる。例えば、図3は多層型TBC34で被覆された基材を含む物品30を図示する。図3に示す実施形態において、多層型TBC34は、結合層16、該結合層16の上に重なる第1のTBC組成物を含有する層36、該第1の層36の上に重なるCMAS耐性TBC層38、及び該CMAS耐性TBC層38の上に重なる第2のTBC組成物を含有する層40を含む。基材12及び結合層16は、図1及び2に関して前に説明したと同様の組成物を含むことができる。さらに、一部の実施形態において、多層型TBC34は、結合層16を含まなくてもよく、第1の層36を、上述した通り、基材の上に直接的に形成することができる。第1の層36は、本明細書に記載の任意のTBC組成物を含むことができる。例えば、第1の層36は、イットリア安定化ジルコニア、イットリア安定化ハフニア、少なくとも3つの希土類酸化物で安定化されたジルコニア、又は少なくとも3つの希土類酸化物で安定化されたハフニアを含むことができる。上述した通り、一部の実施形態において、TBC組成物は、ベース酸化物、主たるドーパント、第1のコドーパント、及び第2のコドーパントを含むことができる。第1の層36は、実質的に非多孔性の層として、多孔性層として、又は柱状層として形成することができる。一部の実施形態において、第1の層36は、例えば、プラズマ噴霧、PVD、CVD、又はスラリー堆積法によって堆積させることができる。TBC組成物を含有する層26を堆積させるのに使用できるPVDの1つが、EB-PVDである。TBC組成物を含有する層26を堆積させるのに使用できるEB-PVDの1つが、DVDである。第1の層36は、約0.5ミル~約20ミルの厚さに形成することができる。CMAS耐性TBC層38は、第1の層36の上に重なり、TBC組成物及びCMAS耐性組成物を含む。CMAS耐性TBC層38中のTBC組成物は、本明細書に記載のTBC組成物、例えば、イットリア安定化ジルコニア、イットリア安定化ハフニア、少なくとも3つの希土類酸化物で安定化されたジルコニア、又は少なくとも3つの希土類酸化物で安定化されたハフニアのいずれかを含むことができる。CMAS耐性TBC層38中で使用するのに適したTBC組成物の例については、図1に関して前に説明している。一部の実施形態において、CMAS耐性TBC層38中のTBC組成物は、第1のTBC組成物を含有する層36中のTBC組成物及び第2のTBC組成物を含有する層40中のTBC組成物の中の少なくとも1つと実質的に同様でよい。他の実施形態において、CMAS耐性TBC層38中のTBC組成物は、第1のTBC含有層36及び第2のTBC組成物を含有する層40中のTBC組成物と異なっていてもよい。CMAS耐性TBC層38は、また、CMAS耐性組成物を含む。図1のCMAS耐性TBC層18に関して上述の通り、CMAS耐性組成物は、アルミナ、シリカ、及び少なくとも1つの希土類酸化物を含むことができる。一部の実施形態において、CMAS耐性組成物は、約1モル~約99モルの少なくとも1つの希土類酸化物、並びに約1モル~約99モルのアルミナ及びシリカを含むことができる。他の実施形態において、CMAS耐性組成物は、約10モル~約90モルの少なくとも1つの希土類酸化物、並びに10モル~約90モルのアルミナ及びシリカを含むことができる。他の実施形態において、CMAS耐性組成物は、約20モル~約80モルの少なくとも1つの希土類酸化物、並びに約20モル~約80モルのアルミナ及びシリカを含むことができる。任意選択で、CMAS耐性組成物は、さらに、添加剤、例えば、TiO2、Ta2O5、HfSiO4、アルカリ酸化物、及びアルカリ土類酸化物の中の少なくとも1つを含むことができる。一部の実施形態では、上述した通り、CMAS耐性TBC層38に添加物を添加して、CMAS耐性TBC層38の1つ又は複数の特性を修正することができる。CMAS耐性TBC層38は、TBC組成物とCMAS耐性組成物との混合物又は合金を含むことができる。例えば、CMAS耐性TBC層28は、約1wt~約99wtのTBC組成物及び約1wt~約99wtのCMAS耐性組成物を含むことができる。一部の実施形態において、CMAS耐性TBC層38は、約50wt~約90wtのTBC組成物及び約10wt~約50wtのCMAS耐性組成物を含む。他の実施形態において、CMAS耐性TBC層38は、約50wt~約70wtのTBC組成物及び約30wt~約50wtのCMAS耐性組成物を含む。CMAS耐性TBC層38は、実質的に密な微小構造、多孔性微小構造又は柱状微小構造を含むことができる。CMAS耐性TBC層38は、例えば、プラズマ噴霧、PVD、CVD、又はスラリー堆積法によって堆積させることができる。CMAS耐性TBC層38を堆積させるのに使用できるPVDの1つが、EB-PVDである。CMAS耐性TBC層38を堆積させるのに使用できるEB-PVDの1つが、DVDである。CMAS耐性TBC層38は、該層38が基材12に対して予定の防護を提供するのに適した任意の厚さに形成することができる。一部の実施形態において、CMAS耐性TBC層38は、約0.5ミル~約20ミルの厚さに形成することができる。多層型EBC34は、さらに、第2のTBC組成物を含有する層40を含む。該第2の層40は、本明細書に記載の任意のTBC組成物を含むことができる。例えば、第2の層40は、イットリア安定化ジルコニア、イットリア安定化ハフニア、少なくとも3つの希土類酸化物で安定化されたジルコニア、又は少なくとも3つの希土類酸化物で安定化されたハフニアを含むことができる。上述の通り、一部の実施形態において、TBC組成物は、ベース酸化物、主たるドーパント、第1のコドーパント、及び第2のコドーパントを含むことができる。一部の実施形態において、第2の層40は、第1の層36及びCMAS耐性TBC層38の中の少なくとも1つと同様のTBC組成物を含む。他の実施形態において、第2の層40は、第1の層36及びCMAS耐性TBC層38の中の少なくとも1つと異なるTBC組成物を含む。第2の層40は、実質的に非多孔性の層として、多孔性層として、又は柱状層として形成することができる。一部の実施形態において、第2の層40は、例えば、プラズマ噴霧、PVD、CVD、又はスラリー堆積法によって堆積させることができる。第2のTBC組成物を含有する層40を堆積させるのに使用できるPVDの1つが、EB-PVDである。第2の層40を堆積させるのに使用できるEB-PVDの1つが、DVDである。第2の層40は、任意の予定の厚さに形成することができる。一部の実施形態において、第2の層40は、第1の層36の厚さ未満である厚さを有することができる。他の実施形態において、第2の層40は、第1の層36の厚さと実質的に同一、又はそれを超える厚さを有することができる。一部の実施形態において、第2の層40は、約0.5ミル~約20ミルの厚さを有することができる。一部の実施形態において、第2の層40は、CMASがCMAS耐性TBC層38と接触する速度を低下させることによって、CMASとCMAS耐性TBC層38とが反応する速度を低下させることができる。第2の層40は、図2に関して説明したCMAS耐性TBC層28上に形成される固体又は高粘性の反応層と同様、CMASがCMAS耐性TBC層38と接触するために通過しなければならない層として機能することができる。有効な反応速度のこの低下により、CMAS耐性TBC層38の寿命を延長し、第2のTBC組成物を含有する層40を含まない物品30に比較して、CMAS耐性TBC層38によって第1の層36に付与される防護を増大させることができる。したがって、一部の実施形態において、第2の層40の存在と、CMAS耐性TBC層38とCMASとの反応からの固体又は高粘性の反応生成物の形成との組合せは、溶融されたCMASの第1の層26の細孔又は亀裂中への浸透を実質的に防止することができる。付加的に又は代わりに、多層型TBC34は、第1の層36と同様の組成物からなる単一層型TBCに比べて、基材12に対してより大きな熱防護を提供することができる。例えば、多層型TBC34は、異なる組成物を含む2つの層間第1の層36とCMAS耐性TBC層38との間、及びCMAS耐性TBC層38と第2の層40との間に2つの界面を含む。理論によって拘束されることを望むものではないが、異なる組成を有する2つの層の間の界面は、層間の界面がフォノンの散乱点を提供するので、同様の組成物を有する単一層型TBCに比較して、多層型TBC34の熱伝導率を低下させることができる。フォノンの散乱点は、全体的に考えると、多層型TBC34の有効熱伝導率を低下させる。図4に示すような一部の実施形態において、物品50は、さらなる層を有する多層型TBC54で被覆された基材12を含むことができる。図4に示す例において、多層型TBC54は、第1のTBC組成物を含有する層56、第1のCMAS耐性TBC層58、第2のTBC組成物を含有する層60、及び第2のCMAS耐性TBC層62を含む。図4には示さないが、一部の実施形態において、多層型TBC54は、図1~3に関して上述の通り、結合層16を含むことができる。第1の層56及び第2の層60は、図2及び3に関して前に説明したと類似した構造図2のTBC組成物を含有する層26及び図3の第1の層36と第2の層40と同様でよい。第1の層56及び第2の層60のそれぞれは、図2及び3中の同様の層に関して前に説明した任意の組合せの組成物及び厚さを含むことができる。例えば、第1の層56及び第2の層60は、それぞれ、遮熱コーティング組成物を含むことができる。第1の層56及び第2の層60の組成物は、独立に選択することができる。一部の実施形態において、第1の層56は、第2の層60と同様の組成物を有し、一方、他の実施形態において、第1の層56は、第2の層60と異なる組成物を有する。第1のCMAS耐性TBC層58及び第2のCMAS耐性TBC層62は、それぞれ、図1のCMAS耐性TBC層18に関して前に説明したものと同様の組成物を含むことができる。例えば、第1のCMAS耐性TBC層58及び第2のCMAS耐性TBC層62の少なくとも一方は、TBC組成物及びCMAS耐性組成物を含むことができる。第1のCMAS耐性TBC層58及び第2のCMAS耐性TBC層62の少なくとも一方のTBC組成物は、本明細書に記載のTBC組成物、例えば、イットリア安定化ジルコニア、イットリア安定化ハフニア、少なくとも3つの希土類酸化物で安定化されたジルコニア、又は少なくとも3つの希土類酸化物で安定化されたハフニアの中のいずれかを含むことができる。第1のCMAS耐性TBC層58及び/又は第2のCMAS耐性TBC層62中で使用するのに適したTBC組成物の例については、図1中のCMAS耐性TBC層18に関して前に説明している。第1のCMAS耐性TBC層58及び第2のCMAS耐性TBC層62中のTBC組成物は、独立に選択することができる。一部の実施形態において、第1のCMAS耐性TBC層58及び第2のCMAS耐性TBC層62の少なくとも一方のTBC組成物は、第1のTBC組成物を含有する層56中のTBC組成物、及び第2のTBC組成物を含有する層60中のTBC組成物の中の少なくとも一方と実質的に同様でよい。他の実施形態において、第1のCMAS耐性TBC層58又は第2のCMAS耐性TBC層62の少なくとも一方のTBC組成物は、第1のTBC組成物を含有する層36及び第2のTBC組成物を含有する層40中のTBC組成物と異なっていてもよい。第1のCMAS耐性TBC層58及び第2のCMAS耐性TBC層62は、また、CMAS耐性組成物を含む。図1でCMAS耐性TBC層18について上述の通り、CMAS耐性組成物は、アルミナ、シリカ、及び少なくとも1つの希土類酸化物を含むことができる。一部の実施形態において、CMAS耐性組成物は、約1モル~約99モルの少なくとも1つの希土類酸化物、並びに約1モル~約99モルのアルミナ及びシリカを含むことができる。他の実施形態において、CMAS耐性組成物は、約10モル~約90モルの少なくとも1つの希土類酸化物、並びに約10モル~約90モルのアルミナ及びシリカを含むことができる。他の実施形態において、CMAS耐性組成物は、約20モル~約80モルの少なくとも1つの希土類酸化物、並びに約20モル~約80モルのアルミナ及びシリカを含むことができる。任意選択で、CMAS耐性組成物は、さらに、添加剤、例えば、TiO2、Ta2O5、HfSiO4、アルカリ酸化物、及びアルカリ土類酸化物の中の少なくとも1つを含むことができる。一部の実施形態では、上述の通り、添加物を、CMAS耐性TBC層58又は第2のCMAS耐性TBC層62の少なくとも一方に添加して、CMAS耐性TBC層38の1つ又は複数の特性を修正することができる。さらに、第1のCMAS耐性TBC層58又は第2のCMAS耐性TBC層62は、同一又は異なっていてもよい、独立に選択されるCMAS組成物を含むことができる。第1のCMAS耐性TBC層58及び第2のCMAS耐性TBC層62は、それぞれ、TBC組成物とCMAS耐性組成物との混合物又は合金を含むことができる。例えば第1のCMAS耐性TBC層58及び第2のCMAS耐性TBC層62は、約1wt~約99wtのTBC組成物及び約1wt~約99wtのCMAS耐性組成物を含むことができる。一部の実施形態において、第1のCMAS耐性TBC層58及び第2のCMAS耐性TBC層62の少なくとも一方は、約50wt~約90wtのTBC組成物及び約10wt~約50wtのCMAS耐性組成物を含む。他の実施形態において、第1のCMAS耐性TBC層58及び第2のCMAS耐性TBC層62の少なくとも一方は、約50wt~約70wtのTBC組成物及び約30wt~約50wtのCMAS耐性組成物を含む。第1のCMAS耐性TBC層58及び第2のCMAS耐性TBC層62は、それぞれ、実質的に密な微小構造、多孔性微小構造、又は柱状微小構造を含むことができる。第1のCMAS耐性層58及び第2のCMAS耐性TBC層62の微小構造は、独立に選択することができ、同一又は異なっていてよい。第1のCMAS耐性TBC層58及び第2のCMAS耐性TBC層62は、それぞれ、例えば、プラズマ噴霧、PVD、CVD、又はスラリー堆積法によって堆積させることができる。第1のCMAS耐性TBC層58及び第2のCMAS耐性TBC層62の少なくとも一方を堆積させるのに使用できるPVDの1つが、EB-PVDである。第1のCMAS耐性TBC層58及び第2のCMAS耐性TBC層62の少なくとも一方を堆積させるのに使用できるEB-PVDの1つが、DVDである。第1のCMAS耐性TBC層58及び第2のCMAS耐性TBC層62のそれぞれは、層58、62が基材12に対して予定の防護を提供するのに適した任意の厚さに形成することができる。一部の実施形態において、第1のCMAS耐性TBC層58及び第2のCMAS耐性TBC層62の少なくとも一方は、約0.5ミル~約20ミルの厚さに形成することができる。一部の実施形態において、第1のCMAS耐性TBC層58及び第2のCMAS耐性TBC層62を含む多層型TBC54は、単一のCMAS耐性TBC層のみを含むコーティングに比較して、CMASに対するさらなる抵抗性を提供することができる。例えば、第2のCMAS耐性TBC層62は、CMASからの初期防護を提供することができる。一部の実施形態において、第2のCMAS耐性TBC層62は、第2のCMAS耐性TBC層62の外表面上に存在するCMASと反応して、反応層を形成することができる。該反応層は、CMASと第2のCMAS耐性TBC層62との反応速度を低下させることのできる、固体又は高粘性の材料を含むことができる。すなわち、いったん固体又は高粘性の反応層が第2のCMAS耐性TBC層62の表面上に生じると、任意のさらなる反応は、CMASが反応層を通って第2のCMAS耐性TBC層62に遭遇するための拡散、又は第2のCMAS耐性TBC層62の成分が反応層を通ってCMASに遭遇するための拡散を必要とするので、第2のCMAS耐性TBC層62とCMASとの反応は減速する可能性がある。いずれの場合においても、固体又は高粘性の反応層が第2のCMAS耐性TBC層62の表面上に形成されると、CMAS、又は第2のCMAS耐性TBC層62中の成分のどちらかの拡散が、反応の律速段階であると予想される。たとえ、反応層が第2のCMAS耐性TBC層62の表面上に形成されず、且つ/又は十分なCMASが第2のCMAS耐性TBC層62と反応することを可能にするのに十分な時間が経過し、結果として第2のCMAS耐性TBC層62が消費されるとしても、第1のCMAS耐性TBC層58及び、一部の実施形態では、第2の層60は、図3に関して上述の通り、第1の層56に対してCMASからの防護を提供することができる。この方式で、第2のCMAS耐性TBC層62、第1のCMAS耐性TBC層58、及び任意選択で第2の層60は、第1の層56及び基材12に対してCMASからの重層的防護を提供することができる。付加的に又は代わりに、一部の実施形態において、多層型TBC54は、同等の厚さの単一の層のみを含む遮熱コーティングに比べて、基材12に対してより大きな熱防護を提供することができる。上述の通り、これは、それぞれの層の間の界面が、コーティング32を通って熱エネルギーを伝えるフォノンに対して散乱点を提供するためと考えられる。一部の実施形態において、TBC組成物を含有する層及びCMAS耐性TBC層を互い違いにする概念は、2つのTBC組成物を含有する層及び2つのCMAS耐性TBC層の範囲を超えて拡張することができる。例えば、図5に示すように、物品70は、4つのTBC組成物を含有する層76a、76b、76c、76dまとめて層76、及び4つのCMAS耐性TBC層78a、78b、78c、78dまとめてCMAS耐性TBC層78を含む多層型TBC74を含むことができる。図5は、4つのTBC組成物を含有する層76及び4つのCMAS耐性TBC層78を含む物品を示すが、物品は、任意の数のTBC組成物を含有する層76及び任意の数のCMAS耐性TBC層78を含むことができる。一部の実施形態において、物品は、同数のTBC組成物を含有する層76及びCMAS耐性TBC層78を含み、一方、他の実施形態で、物品は、CMAS耐性TBC層78とは異なる数のTBC組成物を含有する層76を含むことができる。物品がCMAS耐性TBC層78とは異なる数のTBC組成物を含有する層76を含む実施形態において、物品は、より多くの数のTBC組成物を含有する層76又はより少ない数のTBC組成物を含有する層76を含むことができる。層76のそれぞれは、独立に選択されたTBC組成物を含むことができる。TBC組成物のそれぞれは、本明細書に開示のTBC組成物から選択することができる。さらに、CMAS耐性TBC層78のそれぞれは、独立に選択される組成物を含むことができる。一部の実施形態において、CMAS耐性TBC層78の少なくとも2つは同一の組成を有することができる。個々のCMAS耐性TBC層78中の組成物は、図1~4に関して前に説明した組成物のいずれか、例えば、TBC組成物とCMAS耐性組成物との混合物又は合金を含むことができる。一部の実施形態において、多層型TBC74の最上層は、図5に示すように、CMAS耐性TBC層78dである。しかし、他の実施形態において、多層型TBC74の最上層は、TBC組成物を含有する層76でもよい。一部の実施形態において、複数のTBC組成物を含有する層76と互い違いになった複数のCMAS耐性TBC層78を含む多層型TBC74は、利点を提供することができる。例えば、多層型TBC74は、多層型TBC74と同じ厚さの単一層を含むコーティングと比べて、より大きな熱防護例えば、より小さな有効熱伝導率を提供することができる。理論によって拘束されることを望むものではないが、上述の通り、異なる層の間の例えば、層76aとCMAS耐性TBC層78aとの間の界面は、異なる層の間の界面を有さないコーティングに比較して、多層型TBC74の熱伝導率を低下させることのできるフォノン散乱点を提供する。一部の実施形態において、交互層の数が多いほど、多層型TBC74の熱伝導率のより大きな低下を提供することができる。付加的に又は代わりに、多層型TBC74は、複数のCMAS耐性TBC層78が、層76の細孔又は亀裂中へのCMASの浸透に対して重層的防護を提供することができるので、単一のCMAS耐性TBC層を含むコーティングに比較して、基材12に対して改善されたCMAS耐性を提供することができる。本開示の種々の実施形態を説明してきたが、これらの及びその他の実施形態は、以下の特許請求の範囲に包含される。